(57)【要約】【課題】  外気温の差違、すなわち気候や天候などに応じて、選択的に変更する必要のない全天候型のコンクリートの養生方法を提供する。【解決手段】  養生すべきコンクリートの表面Ｘに対し、遮熱シート２、保温シート３および遮光シート４を順次積層しつつ被覆し、打設後のコンクリートから生じる水和熱を該コンクリート内に留めることにより、内部温度および表面温度を測定したとき、その差を３０℃以下に維持する。コンクリート表面にはラッピングシート１を密着させて被覆し、最外層には防水シート５を被覆する。【選択図】  図１
2018145704.tif 000002
【特許請求の範囲】
【請求項１】
コンクリートの養生方法であって、
遮熱シートおよび保温シートの積層体により熱伝導率３．８Ｗ／ｍ２℃以下とし、この積層体の遮熱シートを内側にしつつ養生すべきコンクリートの表面を被覆するとともに、さらに該積層体の表面を遮光シートによって被覆することにより、打設後のコンクリートから生じる水和熱および水分を該コンクリート内に留め、該水和熱によって発生する輻射熱を利用して表面温度の低下を抑え、かつ水分の蒸発による乾燥を抑えることを特徴とするコンクリートの全天候型養生方法。
【請求項２】
コンクリートの養生方法であって、
遮熱シートおよび保温シートの積層体が熱伝導率３．８Ｗ／ｍ２℃以下であるものとして該積層体による養生時の温度解析を行い、その温度解析に基づいたコンクリートの内部温度と表面温度との温度差を参照しつつ算出されるひび割れ指数の養生期間中の値が全て１．０以上である場合において、該養生期間中は、熱伝導率が３．８Ｗ／ｍ２℃以下となる前記積層体の遮熱シートを内側にしつつコンクリート表面を被覆するとともに、さらに該積層体の表面を遮光シートによって被覆することを特徴とするコンクリートの全天候型養生方法。
【請求項３】
前記養生期間は、前記解析温度に基づき、養生終了時における温度降下が１７℃以下となる期間である請求項２に記載のコンクリートの全天候型養生方法。
【請求項４】
養生すべきコンクリートのうち、型枠によって保護されていない表面において、前記積層体の内側にラッピングシートを積層するものである請求項１ないし３のいずれかに記載のコンクリートの全天候型養生方法。
【請求項５】
さらに、遮光シートの表面に防水シートを被覆し、打設コンクリートに対する水分の供給を遮断するものである請求項１ないし４のいずれかに記載のコンクリートの全天候型養生方法。
【請求項６】
遮熱シートおよび保温シートによって形成される熱伝導率３．８Ｗ／ｍ２℃以下の積層体を使用するコンクリートの養生方法であって、
打設段階養生工程と、離型段階養生工程とを含み、
前記打設段階養生工程は、打設コンクリートが型枠によって堰き止められるコンクリートの側面において、該型枠の表面を前記積層体の遮熱シートを内側にしつつ被覆し、さらに、その表面を遮光シートによって被覆し、打設されたコンクリートの上面において、該上面にラッピングシートを密着させたうえで、前記積層体の遮熱シートを内側にしつつ被覆し、さらにその表面を遮光シートによって被覆するものであり、
前記離型段階養生工程は、型枠を除去した後のコンクリートの側面および打設コンクリートの上面のそれぞれにおいて、各表面にラッピングシートを密着させたうえで、前記積層体の遮熱シートを内側にしつつ被覆し、さらにその表面を遮光シートによって被覆するものである
ことを特徴とするコンクリートの全天候型養生方法。
【請求項７】
前記打設段階養生工程および前記離型段階養生工程のいずれかまたは双方において、コンクリートの少なくとも上面には、さらに、遮光シートの表面に防水シートを被覆するものである請求項６に記載のコンクリートの全天候型養生方法。
【請求項８】
前記養生工程終了後において、さらにラッピングシートのみによってコンクリート表面を被覆するラッピング工程をさらに含むものである請求項６または７に記載のコンクリートの全天候型養生方法。
【発明の詳細な説明】
【技術分野】
【０００１】
本発明は、コンクリートの養生方法に関し、特に、マスコンクリート（マッシブなコンクリート）を通年（全天候）において同一の手法で養生できる方法に関するものである。
【背景技術】
【０００２】
コンクリート標準示方書によれば、コンクリートの養生方法には、大別して三種類が規定されており、日平均気温が４℃以下になるときは寒中コンクリートと称し、また、２５℃を超えるときには暑中コンクリートと称して、急激な乾燥や温度変化を避けることが指示され、日平均気温が４℃〜２５℃等は一般的なコンクリートとして、通常の養生指針が示されている。さらに、寒中コンクリートにあっては、コンクリート表面の急冷を避けるために、養生終了時において、２４時間以内に１７℃を超えて温度降下させないことを規定する例もある。
【０００３】
そこで、これらの日平均温度に対応して養生の手法を選択できるように、外気温ごとに養生温度パターンを設定し、施工現場における外気温度に応じて養生温度パターンを選択したうえで、その養生温度パターンに基づいた養生を実施することが提案されている（特許文献１参照）。このような養生温度パターンに基づく養生方法は、外気温から暑中コンクリートの場合と寒中コンクリートの場合とを区別し、それらに応じて養生温度をコントロールするものであり、専ら蒸気養生によりコンクリート温度を人為的に変化させるものであった。
【０００４】
しかしながら、暑中コンクリートや寒中コンクリートである場合の養生温度は、当然に異なるため、パターン化された養生温度に沿った温度変化をヒータ等によって制御するものであり、ヒータの加熱を使用するものであるとともに、ヒータによって加熱された温度の解析が必須となるものであった。そのため、ヒータのみならずその他の装置を必要とし、高価な養生システムとなっていた。
【０００５】
他方、暑中コンクリートおよび寒中コンクリートのいずれの場合においても湿潤状態を保つために給水タンクから温度調整された水（または湯）を供給する構成が提案されている（特許文献２参照）。この場合には、水の温度調整により、コンクリート温度を調整するとともに、水の供給により湿潤状態を維持させるものであるが、温度調整には、外気温との関係性が重要となり、また、打設コンクリートの上方（型枠よりも上方）に給水タンクを配置しなければならず、大掛かりであるうえ、当該タンクへの水の供給のためのポンプなどが必要となり、これまた高価なものとなっていた。
【先行技術文献】
【特許文献】
【０００６】
【特許文献１】特開２００５−３４４４３７号公報
【特許文献２】特開２００６−１８３２６４号公報
【特許文献３】特開２０１３−１７４０４７号公報
【特許文献４】特開２０１６−８９３８１号公報
【発明の概要】
【発明が解決しようとする課題】
【０００７】
上述のような従来技術は、大掛かりであるうえ、コストが高くなる傾向にあり、これを低コストかつ容易に設置・撤去ができる養生方法として、シートによる保温効果を得るための方法が提案されている（特許文献３および４参照）。これらは、保温のためにシートを使用するものであることから、寒中コンクリートに対する養生方法に限定されるものであった。
【０００８】
ところで、寒中コンクリートの養生は、コンクリート標準示方書によれば、養生中のコンクリートについては、圧縮強度が得られるまでは５℃以上に保つこと、さらに２日間は０℃以上に保つことが要求されており、これを満たすために保温性を有するシートが使用されるものであった。
【０００９】
しかしながら、これらの保温シートは、寒中コンクリートにおいてのみ使用可能であり、それ以外における養生、特に暑中コンクリートにおいては使用できないものであった。また、一般に、暑中コンクリートの施工にあっては、コンクリート標準示方書によれば、打設時のコンクリートを３５℃以下とし、養生に際しては、表面の急激な乾燥から保護が要求されるものであり、保温効果は要求されていない。そのため、湿潤を維持するための散水などが行われていた。
【００１０】
これらの養生は、寒中コンクリートにおける表面温度の急冷や、暑中コンクリートにおける急激な乾燥を防ぐことにより、ひび割れの発生を抑えることが目的であった。従って、寒中コンクリートまたは暑中コンクリートでもない状態では、これらの養生シートを使用することができず、結果的に、さらに異なる養生シートが使用させることとなっていた。
【００１１】
本発明は、上記諸点にかんがみてなされたものであって、その目的とするところは、気候や天候などに応じて選択的に変更する必要のない全天候型のコンクリートの養生方法を提案し、年間を通じて品質の高い密実なコンクリート構造物を提供することである。
【課題を解決するための手段】
【００１２】
本発明者らは、鋭意研究の結果、コンクリートに発生するひび割れの原因が内部温度と表面温度の差による温度応力であることに着目し、この温度差を一定以下に抑えること、更には養生終了時の表面温度の低下を１７℃以内に抑えることにより、寒中コンクリートおよび暑中コンクリート等の区別をすることなく、ひび割れの発生を抑えることができる養生方法を導くことができることに至った。
【００１３】
そこで、本発明は、コンクリートの養生方法であって、遮熱シートおよび保温シートの積層体により熱伝導率３．８Ｗ／ｍ２℃以下とし、この積層体の遮熱シートを内側にしつつ養生すべきコンクリートの表面を被覆するとともに、さらに該積層体の表面を遮光シートによって被覆することにより、打設後のコンクリートから生じる水和熱および水分を該コンクリート内に留め、該水和熱によって発生する輻射熱を利用して表面温度の低下を抑え、かつ水分の蒸発による乾燥を抑えることを特徴とするものである。
【００１４】
上記構成によれば、積層体による熱伝導率が３．８Ｗ／ｍ２℃以下であることから、打設されたコンクリートによって発生する水和熱を最大限に利用することができる。すなわち、コンクリートから放射される熱を輻射熱として作用させることができ、コンクリートの表面温度の温度低下を防ぎ、内部温度との差を大きく拡大させないものとすることができる。また、同時にコンクリート内部の水分が蒸発することを抑えることにより、表面の乾燥を防ぐことも可能となる。このように内部温度と表面温度との温度差を小さくすることにより温度応力によるひび割れの発生を抑え、また、表面の乾燥によるひび割れの発生をも同時に抑えることができるものである。さらに、コンクリートの内部温度および表面温度を養生期間終了時までの間に、十分かつ徐々に低下させることにより、養生終了時における降下温度を所定範囲内とすることも可能となる。
【００１５】
また、本発明は、コンクリートの養生方法であって、遮熱シートおよび保温シートの積層体が熱伝導率３．８Ｗ／ｍ２℃以下であるものとして該積層体による養生時の温度解析を行い、その温度解析に基づいたコンクリートの内部温度と表面温度との温度差を参照しつつ算出されるひび割れ指数の養生期間中の値が全て１．０以上である場合において、該養生期間中は、熱伝導率が３．８Ｗ／ｍ２℃以下となる前記積層体の遮熱シートを内側にしつつコンクリート表面を被覆するとともに、さらに該積層体の表面を遮光シートによって被覆することを特徴とするものである。
【００１６】
本発明によれば、コンクリートの養生に際して実施される温度解析において、その条件として養生時に使用するシート（積層体）の熱伝導率を３．８Ｗ／ｍ２℃以下とし、内部温度および表面温度を解析したうえで、養生期間中のひび割れ指数が１．０以上となる場合に実施されるものであるから、予定される養生について、解析結果のうえではひび割れの発生を抑えるものとなる。そして、コンクリートの養生に使用する積層体の熱伝導率を３．８Ｗ／ｍ２℃以下とすることにより、養生期間中の内部温度および表面温度を解析結果に沿った温度変化により、徐々に低下させることができる。
【００１７】
本発明は、上記構成の養生方法において、養生期間が、前記解析温度に基づき、養生終了時における温度降下が１７℃以下となる期間として定めることができる。
【００１８】
このような構成の場合には、外気温度が比較的低い冬季におけるコンクリート養生に際し、養生終了後（積層体等の撤去後）における表面温度の急速な低下を抑えることができる。従って、寒中コンクリートの養生において、同様の養生方法によりコンクリート養生を行うことができる。なお、比較的外気温度の高い夏季においては、養生終了後の急激な温度低下は考慮しなくても良いが、内部温度が低下しない状態で養生を終了させないために、同様の工程で行ってもよいものである。
【００１９】
また、本発明は、上記のいずれかに記載の構成において、養生すべきコンクリートのうち、型枠によって保護されていない表面において、前記積層体の内側にラッピングシートを積層する構成としてもよい。
【００２０】
上記構成によれば、打設されたコンクリートのうち、型枠によって保護されている表面は、当該型枠によって水分の蒸発が回避されるものであるが、型枠によって保護されていない表面は、当該表面から水分が蒸発し、気化熱による温度低下や表面の乾燥によるひび割れの発生が懸念される。そこで、積層体の内側に、さらにラッピングシートを積層することにより、コンクリート表面に対する第１番目の被覆材料がラッピングシートとなり、上記水分の蒸発を好適に抑えて乾燥を防ぎ、乾燥によるひび割れを解消させることとなる。
【００２１】
さらに、本発明は、上記構成において、遮光シートの表面に防水シートを被覆し、打設コンクリートに対する水分の供給を遮断する構成としてもよい。この場合、コンクリート表面または遮光シート表面に水分が供給することによる蒸発する水分の供給を排除し、気化熱による温度低下を防ぐことができる。
【００２２】
また、本発明は、遮熱シートおよび保温シートによって形成される熱伝導率３．８Ｗ／ｍ２℃以下の積層体を使用するコンクリートの養生方法であって、打設段階養生工程と、離型段階養生工程とを含み、前記打設段階養生工程は、打設コンクリートが型枠によって堰き止められるコンクリートの側面において、該型枠の表面を前記積層体の遮熱シートを内側にしつつ被覆し、さらにその表面を遮光シートによって被覆し、打設されたコンクリートの上面において、該上面にラッピングシートを密着させたうえで、前記積層体の遮熱シートを内側にしつつ被覆し、さらにその表面を遮光シートによって被覆するものであり、前記離型段階養生工程は、型枠を除去した後のコンクリートの側面および打設コンクリートの上面のそれぞれにおいて、各表面にラッピングシートを密着させたうえで、前記積層体の遮熱シートを内側にしつつ被覆し、さらにその表面を遮光シートによって被覆するものであることを特徴とする。
【００２３】
上記構成によれば、コンクリートの打設から離型までの期間と、離型後の期間とを区分しており、型枠が設置されている場合の養生（打設段階養生工程）では、型枠によって堰き止められ、保護された状態のコンクリート側面については、ラッピングシートの機能を型枠によって代替させるものである。また、打設段階養生工程において型枠が設置されていない部分の表面、および型枠を取り除いた後の状態（離型段階養生工程）における全面については、ラッピングシートによってコンクリート内の水分が蒸発することを制限しているのである。
【００２４】
本発明は、上記構成の打設段階養生工程および離型段階養生工程のいずれかまたは双方において、コンクリートの少なくとも上面には、さらに、遮光シートの表面に防水シートを被覆するものとしてもよい。
【００２５】
上記構成によれば、雨天時における雨水の流入を防止し、コンクリート内部に存在する水分のみによって湿潤状態を保つことができる。すなわち、ラッピングシートによる蒸発を防止させる効果を利用し、コンクリートへの散水を不要としていることから、余分な水分の供給を抑えることができるのである。
【００２６】
また、本発明は、養生工程終了後において、さらにラッピングシートのみによってコンクリート表面を被覆するラッピング工程をさらに含む構成としてもよい。この場合には、表面管理の不要な養生工程終了後においても、湿度が低く乾燥のおそれがある場合に、湿潤させることができる。すなわち、コンクリート表面の乾燥によるひび割れの発生を抑えることができるのである。
【発明の効果】
【００２７】
本発明は、コンクリートの養生に際し、コンクリートの内部と表面との温度差を所定の範囲内とすることにより、温度応力によるひび割れの発生を抑え、さらに、養生終了時のコンクリート表面の降下温度を所定範囲内とすることによっても温度応力によるひび割れの発生を抑えることができる。そのため、遮熱シートおよび保温シートの積層体は熱伝導率が３．８Ｗ／ｍ２℃以下とされており、この積層体によって被覆される内側において、コンクリートを好適な温度環境に維持させることにより、当該温度差を可能な限り小さくすることができるのである。
【００２８】
すなわち、寒中コンクリートの養生に際しては、遮熱シートおよび保温シートの機能により、表面温度の低下を抑え、水和熱を有効利用することにより、適宜温度に維持させることができる。また、積層体の表面に遮光シートが被覆されることにより、晴天時の太陽光を遮断し、または反射することにより、太陽光による熱の影響を抑えることができ、気象条件の変化によるコンクリートの温度の変化を解消するものである。
【００２９】
他方、暑中コンクリートの養生に際しては、最外層において被覆している遮光シートによって太陽光による温度上昇を抑え、さらに保温シートにより外気温がコンクリートの表面温度を上昇させることを抑えている。これにより、コンクリートの内部おける水和熱が専らの熱源となり、内部と表面との温度差の拡大を防いでいるのである。
【００３０】
なお、寒中コンクリートおよび暑中コンクリートのいずれにも該当しない場合においても、結果的に水和熱を利用した温度管理がなされることとなり、内部と表面との温度差の拡大が抑えられることにより、ひび割れの原因を解消することができるのである。そして、このように、季節や気象条件に左右されず、同様の方法によって養生することが可能となることから、寒中および暑中の区別をすることなく（日平均気温を測定することなく）、年間を通して季節や気候にかかわりのない全天候型の養生方法を実現するものである。これにより、年間を通じて品質の高い密実なコンクリート構造物の提供が可能となる。
【図面の簡単な説明】
【００３１】
【図１】本発明の養生方法に使用する被覆シートの概要示す説明図である。
【図２】コンクリート構造物の構築手順を示す説明図である。
【図３】コンクリートの全天候型養生方法の手順を示す説明図である。
【図４】養生の具体的方法を示す説明図である。
【図５】養生の具体的方法を示す説明図である。
【図６】養生の具体的方法を示す説明図である。
【図７】実験１の結果を示すグラフである。
【図８】実験２の結果を示すグラフである。
【発明を実施するための形態】
【００３２】
以下、本発明の実施の形態を図面に基づいて説明する。図１は、本実施形態におけるコンクリートの養生に使用する被覆シートの概要を示すものである。図１（ａ）は、型枠が存在しない表面における場合を示し、（ｂ）は型枠を有する表面における場合を示している。
【００３３】
図１（ａ）に示すように、コンクリート表面Ｘには、型枠が存在しないため、その表面Ｘは、複数のシートによって直接被覆される構成である。コンクリート表面Ｘには、第１に、ラッピングシート１によって被覆される。ラッピングシート１は、透明な樹脂製シートであり、膜厚１ｍｍ以下の薄肉樹脂シートで構成されている。シート材料はポリエチレンまたはポリプロピレンなどの合成樹脂製であり、コンクリート表面Ｘに密着して被覆することにより、コンクリート表面Ｘから水分が蒸発することを防ぐものである。
【００３４】
さらに、そのラッピングシート１の表面は遮熱シート２によって被覆される。遮熱シート２は、コンクリート表面Ｘから放出される輻射熱を反射させることにより遮熱するものである。打設されたコンクリートは内部において水和熱を発生させ、その熱が輻射熱として表面Ｘよりも外方に向かって作用するため、これを遮熱シート２によって反射させるのである。輻射熱の反射には、金属材料によることができ、アルミニウム製のシート材料を使用するか、または樹脂製シートの表面にアルミニウム薄膜を積層してなるシート材料を用いることができる。
【００３５】
また、遮熱シート２の表面は、保温シート（断熱シート）３によって被覆される。コンクリートが水和熱によって高温となる場合、この熱は外部に伝導し、表面Ｘから冷却されることとなるため、保温するために設けられるものである。保温効果（断熱効果）を向上させるために、断熱材が使用されるが、空気層を有する（気泡を有する）構造のシート材料が用いられる。この保温シート３としては、プラスチック段ボールを用いることができるほか、気泡プラスチックシートを使用することができる。また、ポリオレフィン膜により形成される独立発泡シートを使用してもよい。上記の遮熱シート２と、保温シート３とを積層させた状態が、本発明の積層体であり、この両シート２，３を積層して形成される積層体の状態において、熱伝導率が３．８Ｗ／ｍ２℃以下となるものである。
【００３６】
さらに、この保温シート３の表面は、遮光シート（反射シート）４によって被覆されるものである。遮光シート４は、太陽光による照射を遮断するためのものであり、高密度ポリエチレン不織布や農業用マルチシートを使用することができるほか、金属材料による反射効果による遮光を行ってもよい。金属材料による反射は、太陽光による輻射熱の反射によって温度上昇を防ぐものであり、前記遮熱シート２と同様にアルミニウム製のシート材料を使用してもよい。なお、上述のように、熱伝導率を３．８Ｗ／ｍ２℃以下とするためには、遮熱シート２および保温シート３の積層を条件としたが、表面に遮光シート４を積層させることにより、その熱伝導率はさらに低くなり、３．３Ｗ／ｍ２℃程度とすることができる。
【００３７】
これらの各シートが積層されることにより、コンクリート表面Ｘの湿潤状態を維持しつつコンクリートの内部温度および表面温度の急激な低下を抑えることができる。その結果として、温度応力に伴うひび割れの発生を抑えることができ、さらに、コンクリート表面の乾燥によるひび割れの発生を抑えることができるのである。
【００３８】
他方、図１（ｂ）に示すように、コンクリート表面Ｘが型枠Ｙによって保護されている場合には、ラッピングシート１を使用せず、遮熱シート２、保温シート３および遮光シート４によって、型枠Ｙの表面を被覆するのである。型枠Ｙによってコンクリート表面Ｘが保護されるとは、当該コンクリート表面Ｘが露出して乾燥（水分の蒸発）しないように、その表面Ｘを型枠Ｙによって被覆することを意味している。型枠Ｙがコンクリート表面Ｘを保護する状態は、コンクリート構造物を構築する際に、その周辺に設置されるものであり、専らコンクリートの側面である。
【００３９】
なお、図１では、さらに遮光シート４の表面を防水シートで被覆する状態を示しており、この図に示されるように、全体を防水シート５で被覆することにより、雨水等の侵入を防止することも可能である。
【００４０】
ところで、打設によって構築されるコンクリートがマッシブな（分厚い）コンクリートである場合には、予め養生環境についての解析がなされ、その解析結果に基づいて養生期間（終了時期）が決定される。このときの解析においては、コンクリートの表面温度と内部温度が解析されることから、解析温度を参照することによりひび割れ指数を算出することが可能となる。具体的には、「ひび割れ指数」＝「コンクリートの引張強度」／「温度応力（最大主引張応力）」で算出される。このうち、温度応力は、コンクリートの内部温度と表面温度の差によって生じることから、温度差が大きければ、温度応力も大きくなり、ひび割れ指数は、逆に小さくなってしまう。ひび割れ指数を１．０以上とするためには、「コンクリートの引張強度」を大きくするか、「温度応力」を小さくすることが要件となるが、「コンクリートの引張強度」は材齢（硬化の状態）に応じて変化するが、これを外的要因によって左右させることはできないことから、結果として「温度応力」を低下させることによってひび割れ指数を大きく（１．０以上）するのである。
【００４１】
また、上記解析に際しては、外気温度の影響を考慮しなければならず、水和熱の放射による温度低下の要素、またはヒータによる加熱状態における温度上昇など、様々な温度変化の要因について考慮される。その際、使用される養生シートの熱伝導率（または熱伝達率・熱伝達係数ともいう）の程度によっても外気温度が影響する割合が考慮される。そこで、本実施形態において使用する積層体の熱伝導率が３．８Ｗ／ｍ２℃以下（実質的には３．３Ｗ／ｍ２℃程度）であることから、解析時には、養生シートの熱伝導率を３．３〜３．８Ｗ／ｍ２℃の範囲内における数値をもって解析条件とするのである。なお、ひび割れ指数とひび割れ発生確率との関係は、指数が１．０の場合のひび割れ発生確率は５０％とされ、指数が１．４の場合ではひび割れ発生確率が１５％、指数が１．８５の場合はひびわれ発生確率が５％とされている。
【００４２】
このように、予め各種条件に基づいて解析された結果に基づき、養生期間が決定され、その期間中の（材齢ごとに）ひび割れ指数が算出される。そして、解析結果において、当該期間中の全ての材齢においてひび割れ指数が１．０以上となる条件により、コンクリートの養生が実施されることとなる。ここで、本実施形態の場合には、積層体の熱伝導率が熱伝導率を３．３〜３．８Ｗ／ｍ２℃の範囲内で設定されることから、解析においても外部からの熱の供給を要することなく、また人為的に冷却することなく、水和熱のみを有効に利用することによって、さらに太陽光の影響を排除することによって、ひび割れ指数１．０以上の状態を維持しつつ養生することが可能となる。
【００４３】
本実施形態の構成によれば、寒中コンクリート（日平均気温が４℃以下）の場合には、コンクリート内部で発生する水和熱を外部に逃がすことなく、積層されたシートによって断熱保温し、コンクリート表面Ｘの温度低下を防ぐことができる。また、コンクリート温度を徐々に低下させることにより、養生終了時の表面温度の降下を１７℃以内の範囲において２４時間保つことができる。他方、暑中コンクリート（日平均気温が２５℃超）の場合には、太陽光による輻射熱の吸収を抑えるとともに、外気温度とコンクリートとを遮断し、伝導熱によるコンクリートの温度上昇を防ぐものである。同時に、表面からの水分の蒸発を抑えることによって保湿することができるものである。従って、夏季および冬季の区別なく、また、これらの中間的な温度環境においても、好適な養生の状態を実現することができる。
【００４４】
なお、上記のように太陽光による輻射熱を反射して遮熱するために遮光シート４を設ける構成であるから、防水シート５は光透過性を有する材料であることが好ましい。少なくとも波長６００ｎｍ以上の赤色光および赤外光などを吸収しない材料が好ましい。このような材質であれば、降雨時または晴天時のいずれの場合も被覆した状態を継続することができる。このような状態とするために、例えば、透明なビニルシートのほかに、シートポリエチレンラミネートクロスシートなどを使用してもよい。このような積層状態によれば、晴天時および雨天時の区別なく、同様の養生方法によることができる。
【００４５】
以上のように、本実施形態によれば、年間を通して気象条件に関係なく、従って全天候型における、コンクリートの好適な養生を実現することができる。なお、日平均気温が４℃〜２５℃の環境下においては、外気温度に比べてコンクリートの温度が高温となるが、表面の湿潤状態を維持しつつ、コンクリート内部の水和熱を保温することにより、表面温度と内部温度との差を小さく保つことにより、ひび割れの原因を回避させることができるのである。
【００４６】
次に、養生手順について説明する。図２は、コンクリート構造物の構築手順の概略を示したものであり、図３は、養生手順を示したものである。図２に示すように、コンクリート構造物（特にマスコンクリート構造体）を構築する場合は、構造物内部に配筋される鉄筋を配設し、その後周囲に型枠を設置したうえ、型枠内にコンクリートを打設する。打設直後から養生工程が開始され、養生終了後に養生シートが撤去されてコンクリート構造物が構築される。
【００４７】
ここで、養生工程は、図３に示すように、概略、打設段階養生工程と、離型段階養生工程とに区分される。打設段階養生工程とは、型枠が設置された状態における養生工程であり、離型段階養生工程とは、型枠の撤去後における養生工程である。
【００４８】
打設段階養生工程では、コンクリート表面は、型枠に接する領域（側面）と、型枠が存在しない領域（上面）があり、これらを区別して養生されることとなる。そこで、まず上面（型枠がない領域）からシートで被覆する。これは、ラッピングシート１（図１）をコンクリートの上面全体に被覆するため、側面に先駆けて上面から被覆するのである。その後、型枠の表面から側面を被覆し（第一次側面被覆）、数日間この状態で養生する。これが打設段階養生工程である。その後、一度、側面を被覆したシートを撤去し、型枠を側面から離脱させ（離型）、再度側面をシートで被覆する（第二次側面被覆）。このときの被覆シートは、コンクリート表面にラッピングシート１（図１）密着させて被覆したうえで、さらに第一次側面被覆と同様の被覆シートで被覆するものである。この状態で数日間養生するのである。これが離型段階養生工程である。これらの一連の工程が終了した時点で被覆シートの全部を撤去し、養生を終了するのである。
【００４９】
上記の養生工程について、図面を参照しつつ説明する。図４〜図６は養生工程に沿ったコンクリート構造物の概念図である。図４（ａ）に示すように、コンクリート構造物を構築する周辺には型枠Ｙ１〜Ｙ４が設置され、その内側にコンクリートが打設される。図示は省略しているが、コンクリートの内部には必要な鉄筋が配設されている。この状態において、コンクリート上面ＸＡを被覆する。被覆すべきシートは、図１（ａ）に示したように、ラッピングシート１、遮熱シート２、保温シート３および遮光シート４の順に積層した第１の被覆シート１０である。図４（ｂ）に示すように、コンクリート上面ＸＡの全面を第１の被覆シート１０によって被覆するのである。さらに、図５（ａ）に示すように、側面は、型枠Ｙ１〜Ｙ４の表面を第２の被覆シート２０で被覆する。この第２の被覆シート２０は、遮熱シート２、保温シート３および遮光シート４の順に積層したものである。側面を被覆シート２０で被覆する際は、上面ＸＡを被覆するシート１０の周辺（余って垂れ下がった部分）を被覆シート２０の内側に積層させることができる。
【００５０】
この状態で数日間の養生を行った後、図５（ｂ）に示すように、側面の被覆シート２０を撤去し、側面の型枠Ｙ１〜Ｙ４を露出させ、型枠を撤去するのである（図６（ａ））。このとき、コンクリート側面Ｘ１〜Ｘ４は、初めて外気に触れることとなる。そこで、この側面Ｘ１〜Ｘ４の表面にラッピングシート１を密着させ、このラッピングシート１によって側面Ｘ１〜Ｘ４の全てを被覆し、さらに、これに第２の被覆シート２０を重ねて、第１の被覆シート１０と同様の積層構造により側面を被覆するのである（図６（ｂ））。
【００５１】
このように、コンクリートの全面が第２の被覆シート２０によって被覆された状態で数日間の養生期間を経過させることにより、養生工程の全てを終了するのである。なお、第１の被覆シート１０および第２の被覆シート２０のいずれについても、最外層に防水シートを積層してもよい。この防水シートは、標準的なシートとして、全ての場合に最外層に積層してもよいが、雨天の差違のみ別途積層する工程としてもよい。
【００５２】
また、被覆シートを被覆すべき（養生に要する）期間は解析によって定められるが、この期間を超えて被覆することが好ましい。養生期間を超えて被覆することにより、コンクリートの内部における水和熱の発生状態が徐々に減少し、内部温度が低下することとなり、内部温度が表面温度に接近することとなるためである。内部温度の緩やかな温度低下はコンクリート全体の温度の緩やかな低下となり、外気温度に近づけることができる。そして、内部温度が十分に低下した後（水和熱の発生が収束した後）に被覆シートを撤去することにより、内部温度の上昇はなく、その後の温度差は安定することとなるのである。
【００５３】
本実施形態は上記のとおりであるが、上記実施形態は本発明の一例を示すものであり、本発明がこれらに限定されるものではない。従って、本発明の趣旨の範囲内において種々の形態とすることができる。養生のために被覆するシートは、複数を積層したものであり、これら複数のシートによって順次被覆するものであるが、その順序に応じて全てを予め積層し、これを一体化して被覆シートを構成し、この一体化したシートによって一度にまとめて被覆してもよい。
【００５４】
また、各種シートは、その機能を示すために、ラッピング、遮熱、保温、遮光および防水などの用語を使用しているが、その機能を有していれば、他の性質を有するものであってもよい。例えは、遮熱シート２は、遮光性を有してもよく、また、遮光シート４は遮熱効果を有するものであってもよい。そして、これら二種類のシート２，４がいずれの性質についても優れている場合は、同一材料によって構成してもよい。その他のシートにおいても同様である。
【実施例】
【００５５】
＜実験例１＞
日平均気温１５℃の環境下において現実に被覆シートを用いた養生条件においてコンクリートの内部温度と表面温度を測定した。使用したコンクリートは、側壁フーチングの１／４の大きさ（長さ５．０ｍ、幅３．５ｍ、高さ２．０ｍ）の立方体とした。
【００５６】
解析方法は次のとおりとした。温度解析は３次元有限要素法（ＦＥＭ）によるものとし、株式会社計算力学研究所製の解析ソフト「ＡＳＴＥＡ  ＭＡＣＳ  Ｖｅｒ．９．１．２」を使用した。解析に使用する各種のパラメータは表１に記載のとおりである。なお、外気温は、前年の同時期における月間の最高気温および最低気温を平均した温度で変化するものと想定して行った。
【００５７】
【表１】
2018145704.tif 000003
【００５８】
上記の解析の結果、材齢３日目において内部温度が最高となり６０℃まで上昇した。表面温度は、材齢２日目で４１℃まで上昇した。ひび割れ指数は、材齢６日目が最も低く１．４程度であったが、全ての材齢において１．０以上となった。なお、材齢３７日目以降は、２．０前後に収束した。
【００５９】
上記解析結果に基づき、コンクリートを養生し、表面温度および内部温度を測定した。なお、材齢０日〜２日については、打設段階養生工程とし、材齢２日以降は離型段階養生工程とした。被覆シートは、実験用に簡易なものとし、ラッピングシートには、ビニルシート、遮熱シートおよび遮光シートはアルミシートを用いた。保温シートとしてはプラスチック段ボールとし、防水シートにはブルーシートを用いた。遮熱性能、保温性能および遮光性能については、若干の性能不足が想定されたが、その効果は十分であった。その結果を図７に示す。なお、比較例として、従来法による養生方法によった場合の温度変化を併せて図に示す。従来法とは、市販の建築用養生シートとして販売されているもの使用した場合である。
【００６０】
図７に示されるように、コンクリートの内部温度は、従来法の場合よりも高温となり、その温度低下の速度も緩やかとなったが、表面温度は、従来法に比較して遙かに高い状態で推移していることが判った。そして、両者の温度の差の最も大きい場合で、２４℃となったが、従来法では３８℃にも達していた。このように、内部温度の上昇（水和熱の保温）とともに、表面温度の高温化を促進することにより、コンクリートの全体的な温度は高いものであるが、両者の温度の差は小さくなっており、ひび割れの原因となる温度差を解消させることができる。現実に、養生後のコンクリートの状態を目視によって観察したがひび割れを発見しなかった。
＜実験例２＞
第２の実験例としては、夏季における養生の状態を実験したものである。実験は８月と９月に行った。解析方法は、初期温度（地盤および躯体）ならびに固定温度（地盤）を除き、前述の表１と同様である。なお、これらの各温度については、８月では、２５．１℃（地盤の初期温度）、３０．１℃（躯体の初期温度）、１１．８℃（固定温度）であり、９月では、２３．７℃（地盤の初期温度）、２８．７℃（躯体の初期温度）、１１．８℃（固定温度）であった。解析の結果、上記諸条件において、養生期間中のひび割れ指数は、いずれも１．０以上であり、養生期間は材齢６日とされた。ただし、現実には、材齢８日に養生を終了し、その後はラッピングシートのみによる湿潤養生を７日間行った。これらにおける結果を図８に示す。図８（ａ）が８月の実験結果であり、図８（ｂ）が９月の実験結果である。なお、いずれも外気温と表面温度を測定したので、これらを同時に示している。
【００６１】
上記の結果から明らかなとおり、解析温度における表面温度の推移と実測値を比較し、実測値の方が若干低い値となり、夏季にもかかわらず、表面温度が高温とならなかった。また、解析値における内部温度と表面温度の差は、両実験を併せても最大で約１９℃であり、温度応力によるひび割れの原因となる程の温度差を生じなかった。また、湿潤養生後に目視により表面のひび割れ状態を確認したが、乾燥による表面のひび割れは発見されなかった。
【００６２】
以上のように、夏季における暑中コンクリートにおいても、冬季における寒中コンクリートにおいても、ヒータや散水などを要することなく、ひび割れ指数を１．０以上とする条件下での養生が可能であった。上記の実験結果が意味するところは、第１に、水和熱のみを利用することにより、外部からの熱を供給することなく表面を十分に高温に維持できていることである。また、第２に、水和熱による内部温度を適温に維持させることができることから夏季においても内部温度の高温化に伴って表面温度との差違を小さくすることができることである。さらに、第３に、夏季においては、ラッピングシートによる湿潤効果を得ることができ、冬季においては、防水シートによる水の供給に伴う気化熱の発生を抑えることができることである。従って、本発明の養生方法によれば、夏季および冬季のいずれにおいても内部と表面との温度の差を小さくし得るものである。そして、外気温の高低の差にかかわらず同一の養生方法によってひび割れの発生を回避できるということは、寒中コンクリートや暑中コンクリートという区別をすることなく、全ての気候条件において、同一手法により安定したコンクリートの養生が可能となるものである。つまり、年間を通じて質の高い密実なコンクリート構築物の提供が可能となるということである。
【符号の説明】
【００６３】
１  ラッピングシート
２  遮熱シート
３  保温シート
４  遮光シート
５  防水シート
１０  第１の被覆シート
２０  第２の被覆シート
Ｘ  コンクリート表面
ＸＡ  コンクリート上面
Ｘ１，Ｘ２，Ｘ３，Ｘ４  コンクリート側面
Ｙ，Ｙ１，Ｙ２，Ｙ３，Ｙ４  型枠
【図１】
2018145704.tif 000004
【図２】
2018145704.tif 000005
【図３】
2018145704.tif 000006
【図４】
2018145704.tif 000007
【図５】
2018145704.tif 000008
【図６】
2018145704.tif 000009
【図７】
2018145704.tif 000010
【図８】
2018145704.tif 000011
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
遮熱シートおよび保温シートにより熱伝達率が３．８Ｗ／ｍ２℃以下となる積層体を、前記遮熱シートを内側にしつつ養生すべきコンクリートの表面を被覆するとともに、さらに該積層体の表面を遮光シートによって被覆するコンクリートの養生方法であって、
地盤および躯体の初期温度ならびに地盤の固定温度を条件としつつ、かつ、前記積層体の熱伝達率を３．８Ｗ／ｍ２℃以下とする条件により該積層体による養生時の温度解析を行い、その温度解析に基づいたコンクリートの内部温度と表面温度との温度差を参照しつつ算出されるひび割れ指数の養生期間中の値が全て１．０以上となる熱伝達率および養生期間を予め設定し、
設定された養生期間中に、設定された熱伝達率となる積層体によってコンクリート表面を被覆するとともに、さらに該積層体の表面を遮光シートによって被覆することを特徴とするコンクリートの全天候型養生方法。
【請求項２】
遮熱シートおよび保温シートにより熱伝達率が３．３〜３．８Ｗ／ｍ２℃の範囲内で構成される積層体を、前記遮熱シートを内側にしつつ養生すべきコンクリートの表面を被覆するとともに、さらに該積層体の表面を遮光シートによって被覆するコンクリートの養生方法であって、
地盤および躯体の初期温度ならびに地盤の固定温度を条件としつつ、かつ、前記積層体の熱伝達率を３．３〜３．８Ｗ／ｍ２℃の範囲内とする条件により該積層体による養生時の温度解析を行い、その温度解析に基づいたコンクリートの内部温度と表面温度との温度差を参照しつつ算出されるひび割れ指数の養生期間中の値が全て１．０以上となる熱伝達率および養生期間を予め設定し、
設定された養生期間中に、設定された熱伝達率となる積層体によってコンクリート表面を被覆するとともに、さらに該積層体の表面を遮光シートによって被覆することを特徴とするコンクリートの全天候型養生方法。
【請求項３】
前記養生期間は、前記解析温度に基づき、養生終了時における温度降下が１７℃以下となる期間である請求項２に記載のコンクリートの全天候型養生方法。
【請求項４】
養生すべきコンクリートのうち、型枠によって保護されていない表面において、前記積層体の内側にラッピングシートを積層するものである請求項１ないし３のいずれかに記載のコンクリートの全天候型養生方法。
【請求項５】
さらに、遮光シートの表面に防水シートを被覆し、打設コンクリートに対する水分の供給を遮断するものである請求項１ないし４のいずれかに記載のコンクリートの全天候型養生方法。
【請求項６】
遮熱シートおよび保温シートによって熱伝達率が３．３〜３．８Ｗ／ｍ２℃の範囲内で構成される積層体を、前記遮熱シートを内側にしつつ養生すべきコンクリートの表面を被覆するとともに、さらに該積層体の表面を遮光シートによって被覆するコンクリートの養生方法であって、
地盤および躯体の初期温度ならびに地盤の固定温度を条件としつつ、かつ、前記積層体の熱伝達率を３．３〜３．８Ｗ／ｍ２℃の範囲内とする条件により該積層体による養生時の温度解析を行い、その温度解析に基づいたコンクリートの内部温度と表面温度との温度差を参照しつつ算出されるひび割れ指数の養生期間中の値が全て１．０以上となる熱伝達率および養生期間を予め設定し、
設定された養生期間中における養生工程は、打設段階養生工程と、離型段階養生工程とを含み、
前記打設段階養生工程は、打設コンクリートが型枠によって堰き止められるコンクリートの側面において、該型枠の表面を設定された熱伝達率による積層体で被覆し、さらに、その表面を遮光シートによって被覆し、打設されたコンクリートの上面において、該上面にラッピングシートを密着させたうえで、設定された熱伝達率による積層体で被覆し、さらにその表面を遮光シートによって被覆するものであり、
前記離型段階養生工程は、型枠を除去した後のコンクリートの側面および打設コンクリートの上面のそれぞれにおいて、各表面にラッピングシートを密着させたうえで、設定された熱伝達率による積層体で被覆し、さらにその表面を遮光シートによって被覆するものである
ことを特徴とするコンクリートの全天候型養生方法。
【請求項７】
前記打設段階養生工程および前記離型段階養生工程のいずれかまたは双方において、コンクリートの少なくとも上面には、さらに、遮光シートの表面に防水シートを被覆するものである請求項６に記載のコンクリートの全天候型養生方法。
【請求項８】
前記養生工程終了後において、さらにラッピングシートのみによってコンクリート表面を被覆するラッピング工程をさらに含むものである請求項６または７に記載のコンクリートの全天候型養生方法。
【手続補正２】
【補正対象書類名】明細書
【補正対象項目名】００１３
【補正方法】変更
【補正の内容】
【００１３】
そこで、本発明は、コンクリートの養生方法であって、遮熱シートおよび保温シートの積層体により熱伝達率３．８Ｗ／ｍ２℃以下とし、この積層体の遮熱シートを内側にしつつ養生すべきコンクリートの表面を被覆するとともに、さらに該積層体の表面を遮光シートによって被覆することにより、打設後のコンクリートから生じる水和熱および水分を該コンクリート内に留め、該水和熱によって発生する輻射熱を利用して表面温度の低下を抑え、かつ水分の蒸発による乾燥を抑えることを特徴とするものである。
【手続補正３】
【補正対象書類名】明細書
【補正対象項目名】００１４
【補正方法】変更
【補正の内容】
【００１４】
上記構成によれば、積層体による熱伝達率が３．８Ｗ／ｍ２℃以下であることから、打設されたコンクリートによって発生する水和熱を最大限に利用することができる。すなわち、コンクリートから放射される熱を輻射熱として作用させることができ、コンクリートの表面温度の温度低下を防ぎ、内部温度との差を大きく拡大させないものとすることができる。また、同時にコンクリート内部の水分が蒸発することを抑えることにより、表面の乾燥を防ぐことも可能となる。このように内部温度と表面温度との温度差を小さくすることにより温度応力によるひび割れの発生を抑え、また、表面の乾燥によるひび割れの発生をも同時に抑えることができるものである。さらに、コンクリートの内部温度および表面温度を養生期間終了時までの間に、十分かつ徐々に低下させることにより、養生終了時における降下温度を所定範囲内とすることも可能となる。
【手続補正４】
【補正対象書類名】明細書
【補正対象項目名】００１５
【補正方法】変更
【補正の内容】
【００１５】
また、本発明は、コンクリートの養生方法であって、遮熱シートおよび保温シートの積層体が熱伝達率３．８Ｗ／ｍ２℃以下であるものとして該積層体による養生時の温度解析を行い、その温度解析に基づいたコンクリートの内部温度と表面温度との温度差を参照しつつ算出されるひび割れ指数の養生期間中の値が全て１．０以上である場合において、該養生期間中は、熱伝達率が３．８Ｗ／ｍ２℃以下となる前記積層体の遮熱シートを内側にしつつコンクリート表面を被覆するとともに、さらに該積層体の表面を遮光シートによって被覆することを特徴とするものである。
【手続補正５】
【補正対象書類名】明細書
【補正対象項目名】００１６
【補正方法】変更
【補正の内容】
【００１６】
本発明によれば、コンクリートの養生に際して実施される温度解析において、その条件として養生時に使用するシート（積層体）の熱伝達率を３．８Ｗ／ｍ２℃以下とし、内部温度および表面温度を解析したうえで、養生期間中のひび割れ指数が１．０以上となる場合に実施されるものであるから、予定される養生について、解析結果のうえではひび割れの発生を抑えるものとなる。そして、コンクリートの養生に使用する積層体の熱伝達率を３．８Ｗ／ｍ２℃以下とすることにより、養生期間中の内部温度および表面温度を解析結果に沿った温度変化により、徐々に低下させることができる。
【手続補正６】
【補正対象書類名】明細書
【補正対象項目名】００２２
【補正方法】変更
【補正の内容】
【００２２】
また、本発明は、遮熱シートおよび保温シートによって形成される熱伝達率３．８Ｗ／ｍ２℃以下の積層体を使用するコンクリートの養生方法であって、打設段階養生工程と、離型段階養生工程とを含み、前記打設段階養生工程は、打設コンクリートが型枠によって堰き止められるコンクリートの側面において、該型枠の表面を前記積層体の遮熱シートを内側にしつつ被覆し、さらにその表面を遮光シートによって被覆し、打設されたコンクリートの上面において、該上面にラッピングシートを密着させたうえで、前記積層体の遮熱シートを内側にしつつ被覆し、さらにその表面を遮光シートによって被覆するものであり、前記離型段階養生工程は、型枠を除去した後のコンクリートの側面および打設コンクリートの上面のそれぞれにおいて、各表面にラッピングシートを密着させたうえで、前記積層体の遮熱シートを内側にしつつ被覆し、さらにその表面を遮光シートによって被覆するものであることを特徴とする。
【手続補正７】
【補正対象書類名】明細書
【補正対象項目名】００２７
【補正方法】変更
【補正の内容】
【００２７】
本発明は、コンクリートの養生に際し、コンクリートの内部と表面との温度差を所定の範囲内とすることにより、温度応力によるひび割れの発生を抑え、さらに、養生終了時のコンクリート表面の降下温度を所定範囲内とすることによっても温度応力によるひび割れの発生を抑えることができる。そのため、遮熱シートおよび保温シートの積層体は熱伝達率が３．８Ｗ／ｍ２℃以下とされており、この積層体によって被覆される内側において、コンクリートを好適な温度環境に維持させることにより、当該温度差を可能な限り小さくすることができるのである。
【手続補正８】
【補正対象書類名】明細書
【補正対象項目名】００３５
【補正方法】変更
【補正の内容】
【００３５】
また、遮熱シート２の表面は、保温シート（断熱シート）３によって被覆される。コンクリートが水和熱によって高温となる場合、この熱は外部に伝導し、表面Ｘから冷却されることとなるため、保温するために設けられるものである。保温効果（断熱効果）を向上させるために、断熱材が使用されるが、空気層を有する（気泡を有する）構造のシート材料が用いられる。この保温シート３としては、プラスチック段ボールを用いることができるほか、気泡プラスチックシートを使用することができる。また、ポリオレフィン膜により形成される独立発泡シートを使用してもよい。上記の遮熱シート２と、保温シート３とを積層させた状態が、本発明の積層体であり、この両シート２，３を積層して形成される積層体の状態において、熱伝達率が３．８Ｗ／ｍ２℃以下となるものである。
【手続補正９】
【補正対象書類名】明細書
【補正対象項目名】００３６
【補正方法】変更
【補正の内容】
【００３６】
さらに、この保温シート３の表面は、遮光シート（反射シート）４によって被覆されるものである。遮光シート４は、太陽光による照射を遮断するためのものであり、高密度ポリエチレン不織布や農業用マルチシートを使用することができるほか、金属材料による反射効果による遮光を行ってもよい。金属材料による反射は、太陽光による輻射熱の反射によって温度上昇を防ぐものであり、前記遮熱シート２と同様にアルミニウム製のシート材料を使用してもよい。なお、上述のように、熱伝達率を３．８Ｗ／ｍ２℃以下とするためには、遮熱シート２および保温シート３の積層を条件としたが、表面に遮光シート４を積層させることにより、その熱伝達率はさらに低くなり、３．３Ｗ／ｍ２℃程度とすることができる。
【手続補正１０】
【補正対象書類名】明細書
【補正対象項目名】００４１
【補正方法】変更
【補正の内容】
【００４１】
また、上記解析に際しては、外気温度の影響を考慮しなければならず、水和熱の放射による温度低下の要素、またはヒータによる加熱状態における温度上昇など、様々な温度変化の要因について考慮される。その際、使用される養生シートの熱伝達率（または熱伝達係数ともいう）の程度によっても外気温度が影響する割合が考慮される。そこで、本実施形態において使用する積層体の熱伝達率が３．８Ｗ／ｍ２℃以下（実質的には３．３Ｗ／ｍ２℃程度）であることから、解析時には、養生シートの熱伝達率を３．３〜３．８Ｗ／ｍ２℃の範囲内における数値をもって解析条件とするのである。なお、ひび割れ指数とひび割れ発生確率との関係は、指数が１．０の場合のひび割れ発生確率は５０％とされ、指数が１．４の場合ではひび割れ発生確率が１５％、指数が１．８５の場合はひびわれ発生確率が５％とされている。
【手続補正１１】
【補正対象書類名】明細書
【補正対象項目名】００４２
【補正方法】変更
【補正の内容】
【００４２】
このように、予め各種条件に基づいて解析された結果に基づき、養生期間が決定され、その期間中の（材齢ごとに）ひび割れ指数が算出される。そして、解析結果において、当該期間中の全ての材齢においてひび割れ指数が１．０以上となる条件により、コンクリートの養生が実施されることとなる。ここで、本実施形態の場合には、積層体の熱伝達率が熱伝達率を３．３〜３．８Ｗ／ｍ２℃の範囲内で設定されることから、解析においても外部からの熱の供給を要することなく、また人為的に冷却することなく、水和熱のみを有効に利用することによって、さらに太陽光の影響を排除することによって、ひび割れ指数１．０以上の状態を維持しつつ養生することが可能となる。